(57)【要約】【課題】様々な材質の包装材料に高精細の印字を高速で実施可能であり、包装材料表面に良好な耐擦過性や密着性を示す印字物を与えることができ、しかも、耐熱性、耐アルコール性及び耐油性にも優れた印字物を与えることができる熱溶融転写型インクリボンを提供する。【解決手段】フィルム基材層と、その片面に順次設けられている転写制御層、インク層及びオーバーコート層とを有する熱溶融転写型インクリボンの当該インク層は、着色剤と熱可塑性樹脂成分とを含有する。熱可塑性樹脂成分は、グリシジル（メタ）アクリレート系共重合樹脂を含有し、オーバーコート層は、飽和ポリエステル樹脂と無水マレイン酸アクリル変性ポリオレフィン樹脂とを含有する。【選択図】図１
2020069722.tif 000002
【特許請求の範囲】
【請求項１】
フィルム基材層と、その片面に順次設けられている転写制御層、インク層及びオーバーコート層とを有する熱溶融転写型インクリボンであって、
インク層が、着色剤と熱可塑性樹脂成分とを含有し、熱可塑性樹脂成分は、グリシジル（メタ）アクリレート系共重合樹脂を含有し、
オーバーコート層が、飽和ポリエステル樹脂と無水マレイン酸アクリル変性ポリオレフィン樹脂とを含有する熱溶融転写型インクリボン。
【請求項２】
インク層は、熱可塑性樹脂を２０〜８５質量％で含有する請求項１記載の熱溶融転写型インクリボン。
【請求項３】
熱可塑性樹脂成分は、グリシジル（メタ）アクリレート系共重合樹脂を７０〜１００質量％で含有している請求項１又は２記載の熱溶融転写型インクリボン。
【請求項４】
グリシジル（メタ）アクリレート系共重合樹脂は、４０〜１００℃のガラス転移温度と、８０００〜５００００の重量平均分子量とを有する請求項１〜３のいずれかに記載の熱溶融転写型インクリボン。
【請求項５】
グリシジル（メタ）アクリレート系共重合樹脂は、６５〜９０℃のガラス転移温度と、８０００〜２００００の重量平均分子量とを有する請求項１〜３のいずれかに記載の熱溶融転写型インクリボン。
【請求項６】
グリシジル（メタ）アクリレート系共重合樹脂は、スチレン−グリシジル（メタ）アクリレート二元共重合樹脂、（メタ）アクリル酸エステル−グリシジル（メタ）アクリレート二元共重合樹脂、又はスチレン−（メタ）アクリル酸エステル−グリシジル（メタ）アクリレート三元共重合樹脂である請求項１〜５のいずれかに記載の熱溶融転写型インクリボン。
【請求項７】
グリシジル（メタ）アクリレート系共重合樹脂は、スチレン−グリシジル（メタ）アクリレート二元共重合樹脂である請求項６記載の熱溶融転写型インクリボン。
【請求項８】
インク層の熱可塑性樹脂成分が、更に、塩化ビニル・酢酸ビニル系共重合樹脂を含有する請求項１〜７のいずれかに記載の熱溶融転写型インクリボン。
【請求項９】
塩化ビニル・酢酸ビニル系共重合樹脂のガラス転移温度が５０〜１００℃であり、数平均分子量が１００００〜５００００である請求項８記載の熱溶融転写型インクリボン。
【請求項１０】
熱可塑性樹脂成分は、更にシランカップリング剤を含有する請求項１〜９のいずれかに記載の熱溶融転写型インクリボン。
【請求項１１】
熱可塑性樹脂成分は、シランカップリング剤をグリシジル（メタ）アクリレート系共重合樹脂１００質量部に対し０．５〜５．０質量部含有する請求項１０記載の熱溶融転写型インクリボン。
【請求項１２】
オーバーコート層の無水マレイン酸アクリル変性ポリオレフィン樹脂は、９０〜１６０℃の融点と、１００００〜２０００００の数平均分子量とを有する請求項１〜１１のいずれかに記載の熱溶融転写型インクリボン。
【請求項１３】
無水マレイン酸アクリル変性ポリオレフィン樹脂は、エチレン−（メタ）アクリル酸エステル−無水マレイン酸三元共重合樹脂である請求項１〜１２のいずれかに記載の熱溶融転写型インクリボン。
【請求項１４】
オーバーコート層は、無水マレイン酸アクリル変性ポリオレフィン樹脂１００質量部に対し飽和ポリエステル樹脂を１０〜１０００質量部含有する請求項１〜１３のいずれかに記載の熱溶融転写型インクリボン。
【発明の詳細な説明】
【技術分野】
【０００１】
本発明は、種々の食品包装材料等への印字に適した熱溶融転写型インクリボンに関する。
【背景技術】
【０００２】
菓子パン等のピロー包装食品、カレーソースなどのレトルト包装食品、豆腐などの充填包装食品等の当該包装材料の外表面には、包装されている食品の製造年月日や賞味期限、食品に使用している食材の種類や生産地、食品の流通・保管履歴・管理情報等を、文字情報としてあるいはバーコードやＱＲコード（登録商標）として印字するために、基材フィルム上に熱溶融転写性インク層を設けた熱溶融転写型インクリボンが広く使用されている。
【０００３】
ところで、包装食品の包装材料の表面材料として、食品の種類や食品の保存形態等に応じて様々な材質（例えば、ポリオレフィン、ポリエステル、ポリアミド等、特に耐熱性、耐寒性、香気保存性、耐油性、耐酸性に優れ、ガスバリア性や耐湿性の改善処理が容易なポリエステル）が用いられている。従って、熱溶融転写型インクリボンに対しては、様々な材質の包装材料に対して直接的に高精細の印字を高速で実施可能であることや、包装材料表面に、良好な耐擦過性や密着性を示す印字物（文字や画像）を形成できることが要請されている。このような要請に応える熱溶融転写型インクリボンとして、フィルム基材上に少なくとも転写制御層とインク層とオーバーコート層とが順次設けられた熱溶融転写型インクリボンであって、オーバーコート層を無水マレイン酸アクリル変性ポリオレフィン樹脂と１００〜１６０℃の軟化点を示す粘着付与樹脂とから構成した熱溶融転写型インクリボンが提案されている(特許文献１)。
【先行技術文献】
【特許文献】
【０００４】
【特許文献１】特開２０１５−５１６１９号公報
【発明の概要】
【発明が解決しようとする課題】
【０００５】
しかしながら、特許文献１に記載の熱溶融転写型インクリボンによれば、包装材料の外面に貼着されるコート紙ラベル等に対して印字を良好な品質且つ感度で実施でき、しかも良好な耐擦過性や密着性を示す印字物を与えることができるが、特許文献１では、様々な材質の包装材料に直接的に印字を行うことが想定されておらず、また、表面に印字物が形成された包装食品が受ける加熱処理(ボイル処理、レトルト処理)に対して印字物が損傷を受けるか否かについては十分に検討されていない。更に、包装食品の製造中あるいは保管・輸送中に表面に印字物が形成された包装材料に、意図せずにアルコールや食用油が付着する場合があり、そのような場合に印字物が損傷を受けるか否かについても十分に検討されていない。
【０００６】
本発明は、このような状況に鑑みてなされたものであり、様々な材質の包装材料に高精細の印字を高速で実施可能であり、包装材料表面に良好な耐擦過性や密着性を示す印字物を与えることができ、しかも、耐熱性、耐アルコール性及び耐油性にも優れた印字物を与えることができる熱溶融転写型インクリボンを提供することを目的とする。
【課題を解決するための手段】
【０００７】
本発明者は、フィルム基材層、その片面に順次設けられている転写制御層、インク層及びオーバーコート層を有する熱溶融転写型インクリボンにおいて、本発明の目的を達成するためのキーポイントが、包装材料等の被印字媒体と直接接触するオーバーコート層と、印字物を可視化することに寄与するインク層の素材にあるという仮説の下、それらの層に使用する素材を検討した結果、インク層を構成する主要な熱可塑性樹脂成分にグリシジル（メタ）アクリレート系共重合樹脂を使用し、オーバーコート層を少なくとも飽和ポリエステル樹脂と無水マレイン酸アクリル変性ポリオレフィン樹脂とから構成することにより、本発明の目的を達成できることを見出し、本発明を完成するに至った。
【０００８】
即ち、本発明は、フィルム基材層と、その片面に順次設けられている転写制御層、インク層及びオーバーコート層とを有する熱溶融転写型インクリボンであって、インク層が、着色剤と熱可塑性樹脂成分とを含有し、熱可塑性樹脂成分は、グリシジル（メタ）アクリレート系共重合樹脂を含有し、オーバーコート層が、飽和ポリエステル樹脂と無水マレイン酸アクリル変性ポリオレフィン樹脂とを含有する熱溶融転写型インクリボンを提供する。
【発明の効果】
【０００９】
本発明の熱溶融転写型インクリボンは、インク層にバインダーとなる熱可塑性樹脂としてグリシジル（メタ）アクリレート系共重合樹脂を使用し、更にインクリボンの最表面を構成し且つ被印字媒体への接着に寄与するオーバーコート層に、飽和ポリエステル樹脂と無水マレイン酸アクリル変性ポリオレフィン樹脂とのブレンド物を使用する。このため、本発明の熱溶融転写型インクリボンによれば、様々な材質の包装材料に高精細の印字を高速で実施可能であり、包装材料表面に良好な耐指擦過性や密着性を示す印字物を与えることができ、しかも、耐熱性、耐アルコール性及び耐油性にも優れた印字物を与えることができる。
【図面の簡単な説明】
【００１０】
【図１】耐熱滑性層を持たない本発明の熱溶融転写型インクリボンの断面図である。
【図２】耐熱滑性層を有する本発明の熱溶融転写型インクリボンの断面図である。
【発明を実施するための形態】
【００１１】
本発明の熱溶融転写型インクリボン１０は、図１に示すように、耐熱性のフィルム基材層１の上に、順次、転写制御層２、インク層３及びオーバーコート層４が積層された構造を有し、必要に応じ、図２に示すように、フィルム基材層１の転写制御層２と反対側の表面に、耐熱滑性層５が積層されていてもよい。以下、本発明の熱溶融転写型インクリボンを構成する要素毎に説明する。
【００１２】
＜フィルム基材層１＞
本発明の熱溶融転写型インクリボンを構成するフィルム基材層１は、熱溶融転写型インクリボン１０に、意図した引張強度や曲強度等の機械的性質や、熱溶融転写条件に対して意図した耐熱性等を付与する層であり、従来公知のインクリボン用耐熱性フィルム基材材料の中から適宜選択して用いることができる。このような耐熱性フィルム基材層１として、ポリエチレンテレフタレートフィルム（ＰＥＴフィルム）、ポリプロピレンフィルム、ポリスチレンフィルム、ポリエチレンフィルム、ポリイミドフィルム、アラミドフィルム、ポリアミドフィルム、ポリカーボネートフィルム、ポリ塩化ビニルフィルム等が挙げられ、中でも、機械的性質、耐熱性、コスト等の観点から、ポリエチレンテレフタレートフィルムが好ましい。
【００１３】
フィルム基材層１の厚みは、材質、機械的性質、熱的性質等に応じて異なるが、通常２〜１２μｍ、溶断防止、熱伝導性の観点から好ましくは２〜６μｍである。
【００１４】
＜転写制御層２＞
本発明の熱溶融転写型インクリボンを構成する転写制御層２は、フィルム基材層１とインク層３との間に設けられる層であり、インク層３に対して熱溶融転写操作が行われた際に、円滑でキレのある熱溶融転写を実現するための層である。このような転写制御層２を紙などの被印字媒体に熱溶融転写した場合、フィルム基材層１との界面で剥離してもよく、インク層３との界面で剥離してもよく、また、転写制御層２で凝集破壊して剥離してもよい。なお、フィルム基材層１との間で界面剥離すると、得られた印字物の表面が、比較的低い融点や軟化点の転写制御層２となるので、印字物が加熱によりベタつき、包装食品のハンドリング性が低下するおそれがあり、また、転写制御層２で凝集破壊剥離すると、印字物の表面に転写制御層２の凝集破壊物が残存するので、フィルム基材層１との間で界面剥離した場合と同様に、印字物が加熱によりベタつき、包装食品のハンドリング性が低下するおそれがあるだけでなく、印字物を加熱しなくても、印字物の表面平滑性が失われて印字物の品質低下を招くおそれがある。従って、転写制御層２は、インク層３との間で界面剥離することが好ましい。
【００１５】
このような転写制御層２は、公知の熱溶融転写型インクリボンに採用されている転写制御層や剥離層と同様の構成を取ることができる。例えば、公知の熱溶融物質や熱可塑性樹脂を主成分として構成されていればよい。これらの成分を一種以上選択して転写制御層２を構成する場合、転写制御層２の融点（ＤＳＣ法）もしくは軟化点（環球法）が、好ましくは７０〜１５０℃、より好ましくは９０〜１３０℃の範囲になるように選択することが好ましい。この範囲を下回るように選択すると、印字物の耐擦過性と高精細性と耐熱性が低下する傾向があり、上回るように選択すると、印字の際に転写制御層が溶融する為の熱量が多く必要となり、印字かすれや転写不良が発生する傾向がある。
【００１６】
転写制御層２に使用可能な熱溶融物質としては、公知の植物系ワックス、動物系ワックス、鉱物系ワックス、石油系ワックス、合成ワックス等を単独でもしくは二種以上を混合して使用することができる。これらのワックス自体は、融点以上に加熱された場合には溶融して低粘度液体となるため、インク層３と転写制御層２との間の界面剥離性を向上させることができる。
【００１７】
転写制御層２に使用可能な植物系ワックスとしては、カルナウバワックス、パームワックス、キャンデリラワックス等が挙げられる。鉱物系ワックスとしてはモンタンワックス等が挙げられ、石油系ワックスとしては、パラフィンワックス、マイクロクリスタリンワックス等が挙げられ、合成ワックスとしては、フィッシャートロプシュスワックス、ポリエチレンワックス、ポリプロピレンワックス、高級脂肪酸アミドワックス、ケトンワックス等が挙げられる。
【００１８】
転写制御層２に使用可能な熱可塑性樹脂としては、エチレン−酢酸ビニル共重合樹脂（ＥＶＡ樹脂）、エチレン−アクリル酸エチル共重合体樹脂（ＥＥＡ樹脂）、ポリアミド系樹脂、ポリエステル系樹脂、ポリウレタン系樹脂、フェノール系樹脂、変性ポリオレフィン樹脂等が挙げられるが、これに限定されることはない。前記熱可塑性樹脂は単独で使用してもよいが、二種以上を混合して使用することもできる。
【００１９】
転写制御層２においては、前述したワックスと熱可塑性樹脂とをそれぞれ単独で使用してもよいが、併用することもできる。併用した場合の比率は特に限定はされないが、質量比で好ましくは９９：１〜５：９５、より好ましくは９７：３〜５０：５０である。
【００２０】
転写制御層２は、溶融粘度や箔切れ性や塗装性の改良や調整を目的に、公知の界面活性剤、フィラー、滑剤等を必要に応じて含有することができる。
【００２１】
転写制御層２の層厚は、転写制御層形成用塗料の乾燥塗布量と密接に相関しているから、その層厚を乾燥塗布量で規定することができる。具体的には、乾燥塗布量が少なすぎるとインク層３と転写制御層２との間の界面剥離性が低下する傾向があり、多すぎると転写感度が低下し、また、印字物の耐擦過性等も低下する傾向があるので、乾燥塗布量で好ましくは０．１〜２．０ｇ／ｍ２、より好ましくは０．２〜１．０ｇ／ｍ２である。
【００２２】
ここで、転写制御層形成用塗料としては、前述した熱溶融物質や熱可塑性樹脂と必要に応じて添加される他の成分との混合物を熱溶融した無溶剤系塗料や、前記混合物を有機溶剤に溶解または分散したり、水に分散または乳化したりした溶剤系塗料が挙げられる。これらの塗料は、ディゾルバー、ビーズミル、ピンミルやホモミキサー等で調製することができる。
【００２３】
なお、転写制御層形成用塗料の塗装方法に関しては特に制限はなく、公知の塗装方法を採用することができる。例えばバーコーティング、スプレーコーティング、スリットリバースコーティング、ダイレクトグラビアコーティング、リバースグラビアコーティング、オフセットグラビアコーティング等の方法を適宜選択することができる。転写制御層２の形成は、塗料が溶剤系塗料の場合には塗料をフィルム基材層に塗布し、乾燥することにより形成することができ、無溶剤系塗料の場合は塗料をホットメルトグラビアコーティングやホットメルトダイコーティング等の方法で基材フィルム層１に塗布することにより形成することができる。
【００２４】
＜インク層３＞
本発明では、転写制御層２とオーバーコート層４との間に、着色剤と、着色剤を保持するためのバインダーとなる熱可塑性樹脂成分とを含有するインク層３を設ける。
【００２５】
着色剤としては、公知の熱溶融転写型インクリボンのインク層に採用されている各種公知の顔料系着色剤を使用することができる。例えば、黒色顔料としてカーボンブラック、白色顔料として酸化チタン、各種色顔料として各種有機顔料及び無機顔料などが挙げられる。
【００２６】
着色剤のインク層３中の含有量は、着色剤の種類やインクリボンの使用目的などに応じて異なるが、印字物の印字濃度とインク層３の熱溶融転写性とを考慮すると、好ましくはインク層３の１５〜８０質量％、より好ましくは２０〜６０質量％である。また、熱可塑性樹脂成分のインク層３中の含有量は、着色剤の添加量や熱可塑性樹脂の種類やインクリボンの使用目的などに応じて異なるが、印字物の印字濃度とインク層３の熱溶融転写性とを考慮すると、好ましくはインク層３の２０〜８５質量％、より好ましくは４０〜８０質量％である。なお、インク層３中から着色剤を除いた成分中の熱可塑性樹脂成分の含有量は、好ましくは８５〜１００質量％、より好ましくは９０〜１００質量％である。
【００２７】
本発明の熱溶融転写型インクリボンにおいて、インク層３を構成する熱可塑性樹脂成分は、グリシジル（メタ）アクリレート系共重合樹脂を含有する。その含有量は、熱可塑性樹脂成分中に好ましくは７０〜１００質量％、より好ましくは８０〜１００質量％である。このようにグリシジル（メタ）アクリレート系共重合樹脂を含有することにより、後述するオーバーコート層４と協働して、様々な材質の包装材料に高精細の印字を高速で実施可能とし、包装材料表面に良好な耐指擦過性や密着性を示す印字物を与えることを可能とし、しかも、耐熱性、耐アルコール性及び耐油性にも優れた印字物を与えることを可能とする。ここで、「（メタ）アクリレート」はメタクリレートとアクリレートとを包含する技術用語である。
【００２８】
グリシジル（メタ）アクリレート系共重合樹脂は、グリシジル（メタ）アクリレートと、それと共重合可能な一種以上の他のモノマーとの共重合体である。他のモノマーとしては、スチレンなどのアリールアルキレン、（メタ）アクリル酸メチル、（メタ）アクリル酸エチル、（メタ）アクリル酸プロピル、（メタ）アクリル酸ブチル等のアルキル（メタ）アクリレート等が挙げられ、これらの他のモノマーは、水酸基、ハロゲン基、アミノ基、アリール基、アルキル基等により置換されていてもよい。好ましいグリシジル（メタ）アクリレート系共重合樹脂としては、スチレン−グリシジル（メタ）アクリレート二元共重合樹脂、（メタ）アクリル酸エステル−グリシジル（メタ）アクリレート二元共重合樹脂、スチレン−（メタ）アクリル酸エステル−グリシジル（メタ）アクリレート三元共重合樹脂等が挙げられる。中でも、インク層に良好な箔切れ性を付与できる点から、スチレン−グリシジル（メタ）アクリレート二元共重合樹脂、特に、スチレン−グリシジルメタアクリレート二元共重合樹脂をインク層３の熱可塑性樹脂成分として使用する事が好ましい。
【００２９】
グリシジル（メタ）アクリレート系共重合樹脂のガラス転移温度は、低すぎると印字物の耐熱性や熱溶融転写型インクリボンの耐ブロッキング性が低下するという傾向があり、高すぎると熱溶融転写型インクリボンの印字感度や印字物の被印字媒体への密着性が低下するという傾向があるので、好ましくは４０〜１００℃、より好ましくは６５〜９０℃である。なお、グリシジル（メタ）アクリレート系共重合樹脂のガラス転移温度は、ＪＩＳ  Ｋ７１２１に記載の示差走査熱量測定法（ＤＳＣ法）により中間点ガラス転移温度として測定することができる。
【００３０】
また、グリシジル（メタ）アクリレート系共重合樹脂の重量平均分子量は、小さすぎると印字物の耐アルコール性や耐油性が低下するという傾向があり、大きすぎるとインク層の箔切れ性が低下するという傾向があるので、好ましくは８０００〜５００００、より好ましくは８０００〜２００００である。なお、グリシジル（メタ）アクリレート系共重合樹脂の重量平均分子量（もしくは数平均分子量）は、ＧＰＣ法（ゲル浸透クロマトグラフィー法）によって標準物質であるポリスチレン換算の重量平均分子量（もしくは数平均分子量）を測定することができる。
【００３１】
更に、グリシジル（メタ）アクリレート系共重合樹脂のエポキシ当量は、小さすぎると熱溶融転写型インクリボンの耐ブロッキング性が低下するという傾向があり、大きすぎるとインク層の箔切れ性だけでなく印字物の被印字媒体への密着性やインク層中における着色剤の分散性が低下するという傾向があるので、好ましくは１００〜３０００ｇ／ｅｑ．、より好ましくは１００〜１０００ｇ／ｅｑ．である。なお、グリシジル（メタ）アクリレート系共重合樹脂のエポキシ当量は、ＪＩＳ  Ｋ７２３６に記載の測定方法により求めることができる。
【００３２】
本発明の熱溶融転写型インクリボンのインク層３を構成する熱可塑性樹脂成分は、グリシジル（メタ）アクリレート系共重合樹脂の他に、更に、耐アルコール性向上のために塩化ビニル・酢酸ビニル系共重合樹脂、飽和ポリエステル樹脂及びアクリル樹脂から選択される少なくとも一種の熱可塑性樹脂を含有することができる。これらの樹脂の中でも特に塩化ビニル・酢酸ビニル系共重合樹脂を含有することがより好ましい。
【００３３】
インク層３を構成する熱可塑性樹脂として追加的に使用できる塩化ビニル・酢酸ビニル系共重合樹脂の具体例としては、塩化ビニル−酢酸ビニル共重合樹脂、塩化ビニル−酢酸ビニル−ビニルアルコール三元共重合樹脂、塩化ビニル−酢酸ビニル−ジカルボン酸三元共重合樹脂、塩化ビニル−酢酸ビニル−ヒドロキシアルキル(メタ)アクリレート三元共重合樹脂等を用いる事が好ましく、塩化ビニル−酢酸ビニル−ビニルアルコール三元共重合樹脂を用いる事がより好ましい。
【００３４】
このような塩化ビニル・酢酸ビニル系共重合樹脂を構成する各モノマーの構成比率は、二元共重合体の場合には好ましくは塩化ビニルモノマーが７５〜９５質量％、酢酸ビニルモノマーが１〜２５質量％の範囲で構成されている事が好ましく、また、三元共重合体の場合にはビニルアルコール、ジカルボン酸又はヒドロキシアルキル(メタ)アクリレートのいずれかのモノマーが１〜１５質量％の範囲で構成されていることが好ましい。
【００３５】
なお、塩化ビニル−酢酸ビニル−ジカルボン酸三元共重合樹脂を構成するためのジカルボン酸モノマーとしては、マレイン酸、無水マレイン酸、イタコン酸、シトラコン酸、フマル酸等のジカルボン酸含有モノマーが挙げられる。また、塩化ビニル−酢酸ビニル−ヒドロキシアルキル(メタ)アクリレート三元共重合樹脂を構成するためのヒドロキシアルキル（メタ）アクリレートとしては、（メタ）アクリル酸２−ヒドロキシエチル、（メタ）アクリル酸２−ヒドロキシプロピル、（メタ）アクリル酸３−ヒドロキシプロピル、（メタ）アクリル酸２−ヒドロキシブチル、（メタ）アクリル酸３−ヒドロキシブチル、（メタ）アクリル酸４−ヒドロキシブチル等が挙げられる。
【００３６】
また、インク層３を構成する熱可塑性樹脂として追加的に使用できる飽和ポリエステル樹脂は、一種以上の多価カルボン酸と一種以上の多価アルコールとの重縮合によって得られる樹脂である。多価カルボン酸としては、アジピン酸、セバシン酸、コハク酸、シクロヘキサンジカルボン酸、デカリンジカルボン酸、テレフタル酸、イソフタル酸、トリメット酸等が挙げられ、多価アルコールとしては、エチレングリコール、ネオペンチルグリコール、ブチルグリコール、プロピレングリコール、２，２ジメチルトリメチレングリコール、１，４ブタンジオール、１，５ペンタンジオール、１，６ヘキサンジオール等が挙げられる。
【００３７】
インク層３を構成する熱可塑性樹脂として追加的に使用できるアクリル樹脂は、アクリル酸エステル、メタクリル酸エステル、アクリル酸（誘導体を含む）、メタクリル酸（誘導体を含む）のいずれか１種類のモノマーを重合したホモポリマー、もしくは２種類以上のモノマーを共重合したコポリマー及びターポリマー、さらにそれらの変性及び酸変性物を使用することができる。
【００３８】
これらの追加的に併用される熱可塑性樹脂は、それぞれ好ましいガラス転移温度と数平均分子量（もしくは重量平均分子量）とを有する。具体的には、ガラス転移温度について、塩化ビニル・酢酸ビニル系共重合樹脂は好ましくは５０〜１００℃、より好ましくは６０〜８０℃であり、飽和ポリエステル樹脂は好ましくは０〜８０℃、より好ましくは４０〜７０℃であり、アクリル樹脂は好ましくは３０〜１２０℃であり、より好ましくは５０〜１１０℃である。数平均分子量について、塩化ビニル・酢酸ビニル系共重合樹脂は好ましくは１００００〜５００００、より好ましくは１５０００〜５００００であり、飽和ポリエステル樹脂は好ましくは５０００〜３５０００、より好ましくは１００００〜２５０００である。アクリル樹脂の重量平均分子量は、好ましくは２００００〜３０００００、より好ましくは３００００〜１５００００である。
【００３９】
本発明の熱溶融転写型インクリボンのインク層３を構成する熱可塑性樹脂成分は、耐熱性を改善する目的で、シランカップリング剤を含有することができる。シランカップリング剤の配合量は、印字感度や品質を低下させないように、グリシジル（メタ）アクリレート系共重合樹脂１００質量部に対し０．５〜５．０質量部、好ましくは１．０〜４．０質量部である。
【００４０】
シランカップリング剤としては、分子内にアミノ基、ビニル基、エポキシ基、（メタ）アクリル基、メルカプト基、イソシアネート基から選ばれる一種以上の官能基を有する公知のシランカップリング剤を使用目的に応じて適宜選択して使用することができる。特にエポキシ基との反応性に優れている点からアミノ基を官能基として有するシランカップリング剤を好ましく使用することができる。アミノ基を官能基として有するシランカップリング剤の具体例としては、Ｎ−２−（アミノエチル）−３−アミノプロピルメチルジメトキシシラン、Ｎ−２−（アミノエチル）−３−アミノプロピルトリメトキシシラン、３−アミノプロピルトリメトキシシラン、３−アミノプロピルトリエトキシシラン、３−トリエトキシシリル−Ｎ−（１，３−ジメチル−ブチリデン）プロピルアミン、Ｎ−フェニル−３−アミノプロピルトリメトキシシラン、Ｎ−（ビニルベンジル）−２−アミノエチル−３−アミノプロピルトリメトキシシランの塩酸塩などを挙げることができる。
【００４１】
インク層３には、更に、箔切れ性や印字感度を向上させるために、ワックス類を含有させることができる。ワックスの例としては、カルナウバワックス、モンタン酸ワックス、パラフィンワックス、マイクロクリスタリンワックス、フィッシャートロプシュスワックス、ポリエチレンワックス等が挙げられるが、特にこれに限定されるわけではない。なお、これらのワックス類を使用する場合、単独で用いてもよく、二種以上を併用することもできる。
【００４２】
インク層３には、以上説明した成分の他に、着色剤の分散性、インクの箔切れ性、塗料粘度等の改良及び調整を目的に、公知の界面活性剤や無機及び有機フィラーを含有させることができる。
【００４３】
インク層３の層厚は、インク層形成用塗料の乾燥塗布量と密接に相関しているから、その層厚を乾燥塗布量で規定することができる。具体的には、乾燥塗布量が少なすぎると印字物の印字濃度や耐熱性、更に耐アルコール性や耐油性も低下する傾向があり、多すぎると印字物の印字濃度や耐熱性だけでなく、耐アルコール性や耐油性も向上するもののインク層の箔切れ性や印字感度が低下する傾向があるので、乾燥塗布量で好ましくは０．５〜３．０ｇ／ｍ２、より好ましくは１．０〜１．５ｇ／ｍ２である。
【００４４】
ここで、インク層形成用塗料としては、前述した着色剤と熱可塑性樹脂成分と、必要に応じて添加される他の成分との混合物を熱溶融した無溶剤系塗料や、前記混合物を有機溶剤に溶解または分散したり、水に分散または乳化したりした溶剤系塗料が挙げられる。これらの塗料は、ディゾルバー、ビーズミル、ピンミルやホモミキサー等で調製することができる。
【００４５】
なお、インク層形成用塗料の塗装方法に関しては特に制限はなく、転写制御層２の形成の場合と同様に、公知の塗装方法を採用することができる。
【００４６】
＜オーバーコート層４＞ 
本発明の熱溶融転写型インクリボンにおいては、インク層３の熱溶融転写性と当該熱溶融転写型インクリボンの印字品質と印字感度とを向上させ、更に印字物と被印字媒体との密着性を向上させるために、インク層３の上にオーバーコート層４を設ける。このオーバーコート層４は、無水マレイン酸アクリル変性ポリオレフィン樹脂と飽和ポリエステル樹脂とを含有する。このため、インク層３を、着色剤に加えて、グリシジル（メタ）アクリレート系共重合樹脂を主成分とする熱可塑性樹脂成分から構成することと相まって、様々な材質の包装材料に高精細の印字を高速で実施可能であり、しかも包装材料表面に良好な耐擦過性や密着性を示す印字物を与えることができ、更に、耐熱性、耐アルコール性及び耐油性にも優れた印字物を与えることができる。
【００４７】
本発明において、オーバーコート層４を構成する無水マレイン酸アクリル変性ポリオレフィン樹脂は、主原料モノマーであるＣｎＨ２ｎ（ｎ≧２）で示されるオレフィン系炭化水素モノマーに、副原料モノマーである無水マレイン酸および各種アクリル酸誘導体の三種のモノマーを共重合させた三元共重合体の総称である。この三元共重合体を取得するための重合方法は公知の重合方法を適宜採用することができる。また、三元共重合体の構造は、原料モノマーが共重合している限り、限定されるものではなく、ランダム共重合、ブロック共重合、グラフト共重合のいずれでもよい。
【００４８】
無水マレイン酸アクリル変性ポリオレフィン樹脂の主原料モノマーであるオレフィン系炭化水素モノマーとしては、例えばエチレン、プロピレン、ブテン、ペンテン、ヘキセン等の炭素数２〜６のオレフィン系炭化水素モノマーが挙げられ、これらのモノマーもしくは混合物を適宜選択して主原料モノマーとして採用することが好ましい。中でも、エチレン、プロピレン、イソブチレン、ｎ‐ブテン等の炭素数２〜４のオレフィン系炭化水素モノマーが好ましく、特にエチレンが好ましい。
【００４９】
無水マレイン酸アクリル変性ポリオレフィン樹脂を構成する副原料モノマーであるアクリル酸誘導体としては、アクリル酸エステル誘導体、メタクリル酸エステル誘導体、アクリル酸アミド誘導体、メタクリル酸アミド誘導体等が挙げられる。中でもアクリル酸エステル誘導体が好ましい。
【００５０】
アクリル酸エステル誘導体としては、エステル結合の末端が炭素数８以下の直鎖状または分枝状のアルキル基で構成されたものが好ましく挙げられる。このようなアクリル酸エステル誘導体として、例えば、アクリル酸メチル、アクリル酸エチル、アクリル酸プロピル、アクリル酸イソプロピル、アクリル酸ｎ−ブチル、アクリル酸ｔ−ブチル、アクリル酸イソブチル、アクリル酸ペンチル、アクリル酸ヘキシル、アクリル酸ヘプチル、アクリル酸オクチル等の公知のアクリル酸エステル誘導体が挙げられる。中でも、アクリル酸メチル、アクリル酸エチル、アクリル酸プロピル、アクリル酸イソプロピル、アクリル酸ｎ‐ブチル、アクリル酸ｔ−ブチル、アクリル酸イソブチル等のエステル結合の末端が炭素数１〜４のアルキル基で構成されたものが好ましい。
【００５１】
メタクリル酸エステル誘導体としては、エステル結合の末端が炭素数８以下の直鎖状または分枝状のアルキル基で構成されたものが好ましく挙げられる。このようなメタクリル酸エステル誘導体として、例えば、メタクリル酸メチル、メタクリル酸エチル、メタクリル酸プロピル、メタクリル酸イソプロピル、メタクリル酸ｎ−ブチル、メタクリル酸ｔ‐ブチル、メタクリル酸イソブチル、メタクリル酸ペンチル、メタクリル酸ヘキシル、メタクリル酸ヘプチル、メタクリル酸オクチル等の公知のメタクリル酸エステル誘導体が挙げられる。中でも、メタクリル酸メチル、メタクリル酸エチル、メタクリル酸プロピル、メタクリル酸イソプロピル、メタクリル酸ｎ‐ブチル、メタクリル酸ｔ−ブチル、メタクリル酸イソブチル等のエステル結合の末端が炭素数１〜４のアルキル基で構成されたものが好ましい。
【００５２】
アクリル酸アミド誘導体としては、アミノ基の末端が水素または炭素数１〜４の直鎖状または分枝状のアルキル基から構成されたものが好ましく挙げられる。このようなアクリル酸アミド誘導体として、例えば、Ｎ−メチルアクリル酸アミド、Ｎ−エチルアクリル酸アミド、Ｎ−プロピルアクリル酸アミド、Ｎ−イソプロピルアクリル酸アミド、Ｎ−ｎ−ブチルアクリル酸アミド、Ｎ−ｔ−ブチルアクリル酸アミド、Ｎ−イソブチルアクリル酸アミドのようなＮ−アルキルアクリル酸アミド類やＮ，Ｎ−ジメチルアクリル酸アミド、Ｎ，Ｎ−ジエチルアクリル酸アミド、Ｎ，Ｎ‐ジプロピルアクリル酸アミド，Ｎ，Ｎ‐ジブチルアクリル酸アミドのようなＮ，Ｎ‐アルキルアクリル酸アミド類等の公知のアクリル酸アミド誘導体が挙げられる。
【００５３】
メタクリル酸アミド誘導体としては、アミノ基の末端が水素または炭素数１〜４の直鎖状または分枝状のアルキル基から構成されたものが好ましく挙げられる。このようなメタクリル酸アミド誘導体として、例えば、Ｎ−メチルメタクリル酸アミド、Ｎ−エチルメタクリル酸アミド、Ｎ−プロピルメタクリル酸アミド、Ｎ−イソプロピルメタクリル酸アミド、Ｎ−ｎ−ブチルメタクリル酸アミド、Ｎ−ｔ−ブチルメタクリル酸アミド、Ｎ−イソブチルメタクリル酸アミドのようなＮ−アルキルメタクリル酸アミド類やＮ，Ｎ−ジメチルメタクリル酸アミド、Ｎ，Ｎ−ジエチルメタクリル酸アミド、Ｎ，Ｎ‐ジプロピルメタクリル酸アミド，Ｎ，Ｎ‐ジブチルメタクリル酸アミドのようなＮ，Ｎ‐アルキルメタクリル酸アミド類等の公知のメタクリル酸アミド誘導体が挙げられる。
【００５４】
オーバーコート層４を構成する無水マレイン酸アクリル変性ポリオレフィン樹脂は、前述したように、オレフィン系炭化水素モノマーと無水マレイン酸とアクリル酸誘導体との三元又はそれ以上の多元共重合体であり、それらの樹脂を具体的に説明すると、アクリル酸エステル誘導体を原料として使用するものとしては、エチレン−アクリル酸エステル−無水マレイン酸共重合体、プロピレン−アクリル酸エステル−無水マレイン酸共重合体、エチレン−プロピレン−アクリル酸エステル−無水マレイン酸共重合体、ブテン−アクリル酸エステル−無水マレイン酸共重合体、エチレン−ブテン−アクリル酸エステル−無水マレイン酸共重合体、プロピレン−ブテン−アクリル酸エステル−無水マレイン酸共重合体、エチレン−プロピレン−ブテン−アクリル酸エステル−無水マレイン酸共重合体などが挙げられ、メタクリル酸エステル誘導体を原料として使用するものとしては、エチレン−メタクリル酸エステル−無水マレイン酸共重合体、プロピレン−メタクリル酸エステル−無水マレイン酸共重合体、エチレン−プロピレン−メタクリル酸エステル−無水マレイン酸共重合体、ブテン−メタクリル酸エステル−無水マレイン酸共重合体、エチレン−ブテン−メタクリル酸エステル−無水マレイン酸共重合体、プロピレン−ブテン−メタクリル酸エステル−無水マレイン酸共重合体、エチレン−プロピレン−ブテン−メタクリル酸エステル−無水マレイン酸共重合体などが挙げられ、アクリル酸アミド誘導体を原料として使用するものとしては、エチレン−アクリル酸アミド−無水マレイン酸共重合体、プロピレン−アクリル酸アミド−無水マレイン酸共重合体、エチレン−プロピレン−アクリル酸アミド−無水マレイン酸共重合体、ブテン−アクリル酸アミド−無水マレイン酸共重合体、エチレン−ブテン−アクリル酸アミド−無水マレイン酸共重合体、プロピレン−ブテン−アクリル酸アミド−無水マレイン酸共重合体、エチレン−プロピレン−ブテン−アクリル酸アミド−無水マレイン酸共重合体などが挙げられ、メタアクリル酸アミド誘導体を原料として使用するものとして、エチレン−メタアクリル酸アミド−無水マレイン酸共重合体、プロピレン−メタアクリル酸アミド−無水マレイン酸共重合体、エチレン−プロピレン−メタアクリル酸アミド−無水マレイン酸共重合体、ブテン−メタアクリル酸アミド−無水マレイン酸共重合体、エチレン−ブテン−メタアクリル酸アミド−無水マレイン酸共重合体、プロピレン−ブテン−メタアクリル酸アミド−無水マレイン酸共重合体、エチレン−プロピレン−ブテン−メタアクリル酸アミド−無水マレイン酸共重合体などが挙げられる。中でも、エチレン−アクリル酸エステル−無水マレイン酸共重合体が好ましく、具体的には、エチレン−アクリル酸メチル−無水マレイン酸共重合体、エチレン−アクリル酸エチル−無水マレイン酸共重合体、エチレン−アクリル酸プロピル−無水マレイン酸共重合体、エチレン−アクリル酸イソプロピル−無水マレイン酸共重合体、エチレン−アクリル酸ｎ−ブチル−無水マレイン酸共重合体、エチレン−アクリル酸ｔ−ブチル−無水マレイン酸共重合体、エチレン−アクリル酸イソブチル−無水マレイン酸共重合体が挙げられる。
【００５５】
オーバーコート層４を構成する無水マレイン酸アクリル変性ポリオレフィン樹脂は、前述したように副原料モノマーとして無水マレイン酸を含有する。無水マレイン酸アクリル変性ポリオレフィン樹脂における無水マレイン酸の構成比は、無水マレイン酸の構成比が小さすぎると当該無水マレイン酸アクリル変性ポリオレフィン樹脂自体の水性化や印字物の被印字媒体への密着性が不十分になるおそれがあり、高すぎるとオーバーコート層４の強度が低下するおそれがあるので、無水マレイン酸アクリル変性ポリオレフィン樹脂中の０．１〜５．０質量％であることが好ましく、０．３〜４．０質量％であることがより好ましい。
【００５６】
オーバーコート層４を構成する無水マレイン酸アクリル変性ポリオレフィン樹脂は、前述したように副原料モノマーとしてアクリル酸誘導体を含有する。無水マレイン酸アクリル変性ポリオレフィン樹脂におけるアクリル酸誘導体の構成比は、アクリル酸誘導体の構成比が小さすぎると当該無水マレイン酸アクリル変性ポリオレフィン樹脂自体の水性化や溶媒への溶解性、更に印字物の被印字媒体への密着性等が不十分になるおそれがあり、高すぎるとオーバーコート層４の硬度が低下して印字物の耐擦過性が低下したり、当該無水マレイン酸アクリル変性ポリオレフィン樹脂の融点が低下したりするために、熱溶融転写型インクリボンにブロッキングが生じたりするおそれがあるので、無水マレイン酸アクリル変性ポリオレフィン樹脂中の１．０〜４０．０質量％であることが好ましく、５．０〜３０．０質量％であることがより好ましい。
【００５７】
オーバーコート層４を構成する無水マレイン酸アクリル変性ポリオレフィン樹脂の融点は、低すぎると熱溶融転写型インクリボンにブロッキングが生ずるおそれがあり、また印字物の耐熱性が低下するおそれがあり、高すぎると熱溶融転写型インクリボンの印字感度や印字物の被印字媒体への密着性が低下するおそれがあるので、好ましくは９０〜１６０℃、より好ましくは１００〜１３０℃である。
【００５８】
また、無水マレイン酸アクリル変性ポリオレフィン樹脂の数平均分子量は、小さすぎると、印字物の耐アルコール性や耐油性が低下するおそれがあるので、好ましくは１００００〜２０００００、より好ましくは１００００〜５００００である。
【００５９】
なお、無水マレイン酸アクリル変性ポリオレフィン樹脂のオーバーコート層４中の含有量は、少なすぎると熱溶融転写型インクリボンの印字感度や印字物の被印字媒体への密着性が低下するおそれがあり、多すぎるとインク層３の箔切れ性や印字物の耐熱性が低下するおそれがあるので、好ましくは１０〜９０質量％、より好ましくは５０〜７５質量％である。
【００６０】
オーバーコート層４を構成する飽和ポリエステル樹脂は、無水マレイン酸アクリル変性ポリオレフィン樹脂と併用することにより、オーバーコート層４の密着性や耐熱性等の特性をバランスよく改善させることができる。
【００６１】
本発明でオーバーコート層４を構成する飽和ポリエステル樹脂は、多価カルボン酸と多価アルコールとの重縮合によって得られる樹脂であり、多価カルボン酸としては、アジピン酸、セバシン酸、コハク酸、シクロヘキサンジカルボン酸、デカリンジカルボン酸、テレフタル酸、イソフタル酸、トリメット酸等を使用することができる。多価アルコールとしては、エチレングリコール、ネオペンチルグリコール、ブチルグリコール、プロピレングリコール、２，２ジメチルトリメチレングリコール、１，４ブタンジオール、１，５ペンタンジオール、１，６ヘキサンジオール等を使用することができる。中でも、本発明のオーバーコート層４に用いられる飽和ポリエステル樹脂は、多価カルボン酸としてイソフタル酸および／又はテレフタル酸を少なくとも原料として使用し、多価アルコール成分としてエチレングリコール、ネオペンチルグリコール、１，４ブタンジオール、１，６ヘキサンジオール、２，２ジメチルトリメチレングリコールのいずれか１つを少なくとも原料として使用して重縮合された飽和ポリエステル樹脂であることが好ましい。なお、本発明のオーバーコート層４に用いられる飽和ポリエステル樹脂は上記の多価カルボン酸と多価アルコールからそれぞれ１種類の多価カルボン酸と多価アルコールが重縮合したものでもよいし、２種類以上の多価カルボン酸と多価アルコールが重縮合したものでもよい。
【００６２】
飽和ポリエステル樹脂のガラス転移温度は、低すぎると熱溶融転写型インクリボンの耐ブロッキング性が低下するおそれがあり、高すぎると印字物の被印字媒体への密着性が低下するおそれがあるので、好ましくは−１５〜７０℃、より好ましくは０〜４０℃である。また、その軟化点（環球法）は、低すぎると印字物の耐熱性が低下するおそれがあり、高すぎると熱溶融転写型インクリボンの印字感度が低下するおそれがあるので、好ましくは１００〜１７０℃、より好ましくは１００〜１５０℃である。数平均分子量は、小さすぎると印字物の耐アルコール性や耐油性が低下するおそれがあり、大きすぎるとインク層３の箔切れ性が低下するおそれがあるので、好ましくは３０００〜３００００、より好ましくは１００００〜２５０００である。
【００６３】
このような飽和ポリエステル樹脂は、印字物の耐熱性や密着性を良好なレベルに維持するために、無水マレイン酸アクリル変性ポリオレフィン樹脂１００質量部に対し、好ましくは１０〜１０００質量部、より好ましくは３３〜１００質量部の範囲で配合する。
【００６４】
オーバーコート層４には、本発明の効果を損なわない範囲で、印字のキレや印字感度や耐擦過性の向上のために、あるいは電気的特性等の向上のために、公知のワックスや熱可塑性樹脂、あるいは公知の有機もしくは無機フィラーを添加してもよい。さらに公知の界面活性剤を適宜含有させて、フィラーの分散性の向上、水性化時の塗料安定性の向上、塗料粘度等の改良及び調整を行っても良い。
【００６５】
オーバーコート層４の層厚は、オーバーコート層形成用塗料の乾燥塗布量と密接に相関しているから、その層厚を乾燥塗布量で規定することができる。具体的には、乾燥塗布量が少なすぎるとインク層３の熱溶融転写性や印字物の被印字媒体への密着性が乏しくなるおそれがあり、多すぎると熱溶融転写型インクリボンの印字感度が低下するおそれがあるので、乾燥塗布量で好ましくは０．１〜１．０ｇ／ｍ２、より好ましくは０．２〜０．８ｇ／ｍ２である。
【００６６】
ここで、オーバーコート層形成用塗料としては、前述した飽和エステル樹脂と無水マレイン酸アクリル変性ポリオレフィン樹脂と、必要に応じて添加される他の成分との混合物を熱溶融した無溶剤系塗料や、前記混合物を有機溶剤に溶解または分散したり、水に分散または乳化したりした溶剤系塗料が挙げられる。これらの塗料は、ディゾルバー、ビーズミル、ピンミルやホモミキサー等で調製することができる。
【００６７】
なお、オーバーコート層形成用塗料の塗装方法に関しては特に制限はなく、転写制御層２の形成の場合と同様に、公知の塗装方法を採用することができる。
【００６８】
＜耐熱滑性層５＞
本発明の熱溶融転写型インクリボンは、印字の際にフィルム基材がプリンタのヘッド素子に融着してフィルム基材にシワが発生するスティッキング現象や熱によるフィルム基材の破断を防止する為に、フィルム基材層１の転写制御層２が形成されている側の反対側に、公知の耐熱滑性層と同様な構成の耐熱滑性層５を形成することができる。耐熱滑性層５は、シリコン樹脂、フッ素樹脂、ニトロセルロース樹脂、シリコン変性ウレタン樹脂、シリコン変性アクリル樹脂、ポリアミドイミド樹脂などの公知の耐熱性樹脂と、その他の接着性樹脂や硬化剤や固体滑剤や液状滑剤等を適宜混合した混合物から形成されればよいが、シリコン成分のオーバーコート層への移行による被印字媒体と印字物の密着性の低下を抑制するために、耐熱滑性層５に使用する耐熱性樹脂としては非シリコン系の樹脂を使用する事がより好ましい。
【００６９】
耐熱滑性層５の層厚は、耐熱滑性層形成用塗料の乾燥塗布量と密接に相関しており、その層厚を乾燥塗布量で規定することができる。具体的には、乾燥塗布量が少なすぎると耐熱滑性層５自体の耐熱性や滑性が不十分となるためにフィルム基材が破断したり、スティッキング現象が発生したりするおそれがあり、多すぎると熱溶融転写型インクリボンの印字感度が低下するおそれがあるので、乾燥塗布量で好ましくは０．０５〜１．００ｇ／ｍ２、より好ましくは０．１〜０．５ｇ／ｍ２である。
【００７０】
ここで、耐熱滑性層形成用塗料としては、前述した耐熱性樹脂と、必要に応じて添加される他の成分との混合物を有機溶剤に溶解または分散した溶剤系塗料が挙げられる。これらの塗料は、ディゾルバー、ビーズミル、ピンミルやホモミキサー等で調製することができる。
【００７１】
なお、耐熱滑性層形成用塗料の塗装方法に関しては特に制限はなく、転写制御層２の形成の場合と同様に、公知の塗装方法を採用することができる。
【００７２】
＜熱溶融転写型インクリボンの製造＞
本発明の熱溶融転写型インリボンは、フィルム基材層の片面に、転写制御層形成用塗料を常法により塗布して転写制御層を形成する。続いて、転写制御層上に、インク層形成用塗料を常法により塗布してインク層を形成し、更にオーバーコート層形成用塗料を塗布してオーバーコート層を形成する。これにより、図１の熱溶融転写型インクリボンが得られる。なお、フィルム基材層の他面に予め熱滑性層形成用塗料を常法により塗布して耐熱滑性層を形成しておいたフィルム基材層を使用すれば、図２の熱溶融転写型インクリボンが得られる。
【実施例】
【００７３】
本発明を実施例により具体的に説明する。まず、実施例に適用したフィルム基材層、耐熱滑性層形成用塗料、転写制御層形成用塗料、インク層形成用塗料(インク塗料１〜９)、オーバーコート層形成用塗料（ＯＣ塗料１〜８）について説明する。
【００７４】
（フィルム基材層）
フィルム基材層として、厚み４．５μｍのポリエチレンテレフタレートフィルム（ＰＥＴフィルム）を用意した。
【００７５】
（耐熱滑性層形成用塗料）
表１の成分中のポリエステル樹脂とセルロースアセテートプロピオネート樹脂とを、トルエンとメチルエチルケトンの混合溶媒に溶解させ、得られた溶液に液状ポリαオレフィンとＰＥワックス分散物とを均一に混合することにより、固形分５質量％の耐熱滑性層形成用塗料を調製した。なお、表１中、「ＰＥワックス分散物（固形分２０％トルエン，Ｍｐ１０５℃）」は、融点（Ｍｐ）が１０５℃のポリエチレンワックスを固形分が２０質量％となるようにトルエンに分散して得た分散物である。
【００７６】
【表１】
2020069722.tif 000003
【００７７】
（転写制御層形成用塗料）
表２の成分中のＥＥＡ樹脂（エチレン−エチルアクリレート共重合体）をトルエンに溶解させ、得られた溶液にＰＥワックス分散物を均一に混合することにより、固形分１５質量％の転写制御層形成用塗料を調製した。なお、表２中、「ＰＥワックス分散物（固形分２０％トルエン，Ｍｐ１０７℃）」は、融点（Ｍｐ）が１０７℃のポリエチレンワックスを固形分が２０質量％となるようにトルエンに分散して得た分散物である。
【００７８】
【表２】
2020069722.tif 000004
【００７９】
(インク層形成用塗料)
表３の全成分を均一に混合した後にビーズミルなどで着色剤を分散させることにより、固形分１５質量％のインク層形成用塗料（インク塗料１〜８）を調製した。表３中、「固形分２０％Ｍ／Ｔ＝４／１」は、メチルエチルケトン／トルエンを４／１の質量比で混和させた溶媒で固形分２０質量％に調製したことを意味する。また、「固形分２５％Ｍ／Ｔ＝１／１」は、メチルエチルケトン／トルエンを１／１の質量比で混和させた溶媒で固形分２５質量％に調製したことを意味する。「固形分２０％ＭＥＫ」は、メチルエチルケトンで固形分２０質量％に調製したことを意味する。「ＶＣ」は塩化ビニル、「ＶＡｃ」は酢酸ビニル、「ＶＡ」はビニルアルコールを意味する。なお、インク塗料１〜６が本発明の実施例１〜６に適用され、インク塗料７〜８が比較例１〜２に適用された。
【００８０】
【表３】
2020069722.tif 000005
【００８１】
（オーバーコート層形成用塗料）
表４の成分中、純水とイソプロピルアルコールとの混合溶媒を、無水マレイン酸アクリル変性ポリオレフィン樹脂水分散物と飽和ポリエステル樹脂エマルジョンとの混合物に少しずつ添加しながら均一に混合することにより、固形分１２質量％のオーバーコート層形成用塗料（ＯＣ塗料１〜８）を調製した。表４中、「ＰＥ」はポリエチレン、「ＰＰ」はポリプロピレン、「ＥＡ」はアクリル酸エチル、「ＭＡＨ」は無水マレイン酸を意味する。なお、ＯＣ塗料１〜３、５〜６が本発明の実施例７〜１１に適用され、ＯＣ塗料４、７〜８が比較例３〜５に適用された。
【００８２】
【表４】
2020069722.tif 000006
【００８３】
実施例１〜６、比較例１〜２(インク層の評価)
（インク塗料１〜８を用いたインクリボンの作成（ＯＣ塗料１を使用））
４．５μｍ厚のポリエチレンテレフタレートフィルム（ＰＥＴフィルム）の片面に、表１の耐熱滑性層形成用塗料をグラビアコータで塗布し、乾燥して乾燥塗布量０．２ｇ／ｍ２の耐熱滑性層を形成したＰＥＴフィルムの他面に、表２の転写制御層形成用塗料をグラビアコータにて塗布し、乾燥して乾燥塗布量０．５ｇ／ｍ２の転写制御層を形成した。
【００８４】
次に、転写制御層の上に表３のインク層形成用塗料（インク塗料１〜８）をグラビアコータにて塗布し、揮発成分等を乾燥して乾燥塗布量１．２ｇ／ｍ２のインク層を形成した。
【００８５】
次に、インク層上に、表４のオーバーコート層形成用塗料(ＯＣ塗料１)をグラビアコータにて塗布し、乾燥して乾燥塗布量０．３ｇ／ｍ２のオーバーコート層を形成した。これにより、表５に示すように、実施例１〜６及び比較例１〜２の熱溶融転写型インクリボンを作成した。
【００８６】
実施例７〜１１、比較例３〜６（オーバーコート層の評価）
（ＯＣ塗料１〜８を用いたインクリボンの作成（インク塗料１を使用））
４．５μｍ厚のポリエチレンテレフタレートフィルム（ＰＥＴフィルム）の片面に、表１の耐熱滑性層形成用塗料をグラビアコータで塗布し、乾燥して乾燥塗布量０．２ｇ／ｍ２の耐熱滑性層を形成した。
【００８７】
耐熱滑性層を形成したＰＥＴフィルムの他面に、表２の転写制御層形成用塗料をグラビアコータにて塗布し、乾燥して乾燥塗布量０．５ｇ／ｍ２の転写制御層を形成した。
【００８８】
次に、転写制御層の上に表３のインク層形成用塗料（インク塗料１）をグラビアコータにて塗布し、揮発成分等を乾燥して乾燥塗布量１．２ｇ／ｍ２のインク層を形成した。
【００８９】
次に、比較例６の場合を除き、インク層上に、表４のオーバーコート層形成用塗料(ＯＣ塗料１〜８)をグラビアコータにて塗布し、乾燥して乾燥塗布量０．３ｇ／ｍ２のオーバーコート層を形成した。これにより、表６に示すように、実施例７〜１１及び比較例３〜５の熱溶融転写型インクリボンを作成した。
【００９０】
＜評価＞
実施例及び比較例で得られた熱溶融転写型インクリボン又はその印字物について、「印字品質」、「印字感度」、「耐熱性」、「耐アルコール性」、「耐油性」、「耐擦過性」及び「密着性」を以下に説明するように試験・評価した。得られた結果を表５、６に示す。
【００９１】
（印字品質）
熱溶融転写型インクリボンを、熱転写プリンタ（ＳｍａｒｔＤａｔｅ３Ｃ,マーケム社）に装着し、印字濃度１４０％、印字速度１０ｍ／分の条件で、１ｄｏｔ細線を含む高精細な印字パターンを総厚８０μｍの食品包装用フィルム（ＰＥＴフィルム／アルミ薄膜／無延伸ポリプロピレンフィルム）のＰＥＴフィルム側表面に対して印字を行い、得られた印字サンプルの印字品質を基準で評価した。評価結果がＡ又はＢであることが望まれる。なお１ｄｏｔ細線とはサーマルヘッドの熱素子１つで印字する極細線の印字の事で、本発明で使用するプリンタの１ｄｏｔの幅は約０．０８５ｍｍ（２５．４ｍｍ（１ｉｎｃｈ）／３００ｄｏｔ）である。
【００９２】
印字品質評価基準
Ａ：印字が１ｄｏｔ細線を含めて全てしっかり転写し、面状剥離、印字カケ、印字カスレが全く観察されない場合。
Ｂ：印字に面状剥離、印字カケ又は印字カスレが僅かに観察されるが、実用上問題の無い場合。  
Ｃ：印字の一部に面状剥離、印字カケ又は印字カスレがはっきりと観察される場合。
Ｄ：印字の全面に面状剥離、印字カケ又は印字カスレがはっきりと観察される場合あるいは発色不良の場合。
【００９３】
（印字感度）
印字速度条件を、１０ｍ／分と１５ｍ／分という異なる２種類の条件で行ったこと以外は、印字品質評価試験と同様に印字を行い、得られた印字サンプルの印字感度を以下の基準で評価した。評価結果がＡ又はＢであることが望まれる。
【００９４】
印字感度評価基準
Ａ：１５ｍ／分という高速印字速度でも、印字カスレがなく、インクがしっかりと転写されている場合。
Ｂ：印字速度が１０ｍ／分では印字カスレがないが、１５ｍ／分では、印字カスレが僅かに観察されるが、実用上問題の無い場合。
Ｃ：印字速度が１０ｍ／分でも、印字の一部に印字カスレがはっきりと観察される場合。
Ｄ：印字速度が１０ｍ／分でも、印字全体にひどい印字カスレが観察される、もしくは印字が全く転写していない場合。
【００９５】
（耐熱性）
印字品質評価試験と同様に印字を行い、得られた印字サンプルを１００℃の湯中に投入し、ステンレス製撹拌棒で５分毎に右回り１０回左回り１０回の撹拌を６０分間行った後、湯中から印字サンプルを引き上げ、印字サンプルの耐熱性を以下の基準で評価した。評価結果がＡ又はＢであることが望まれる。
【００９６】
耐熱性評価基準
Ａ：印字に欠損が全く観察されない場合。
Ｂ：印字の一部に微細な欠損もしくは僅かな印字濃度の低下が観察されるが、実用上問題の無い場合。
Ｃ：印字の一部にはっきりとした欠損が観察される場合。
Ｄ：印字の全面にはっきりとした欠損が観察される場合。
【００９７】
（耐アルコール性）
印字品質評価試験と同様に印字を行い、得られた印字サンプルの印字部分に対し、学振型摩擦試験機を用いて５００ｇ／ｃｍ２荷重でエタノールを含浸させた綿布（カナキン３号）を３０往復擦過させ、印字サンプルの耐アルコール性を以下の基準で評価した。評価結果がＡ又はＢであることが望まれる。
【００９８】
耐アルコール性評価基準
Ａ：印字の欠損又は印字の濃度低下が全く観察されない場合。
Ｂ：印字の一部に微細な欠損もしくは僅かな印字濃度の低下が観察されるが、実用上問題の無い場合。
Ｃ：印字の一部又は全面にはっきりとした欠損又ははっきりとした印字濃度の低下が観察される場合。
Ｄ：印字がほぼ消失する場合。
【００９９】
「耐油性」
印字品質評価試験と同様に印字を行い、得られた印字サンプルを、室温下で食用植物油に完全に浸漬させて２４時間放置した後に、食用植物油から引き上げ、キムタオル（登録商標、日本製紙クレシア株式会社）で印字部位の油を軽く拭き取った後に、印字サンプルの耐油性を以下の基準で評価した。評価結果がＡ又はＢであることが望まれる。
【０１００】
耐油性評価基準
Ａ：印字の欠損又は印字の濃度低下が全く観察されない場合。
Ｂ：印字の一部に微細な欠損もしくは僅かな印字濃度の低下が観察されるが、実用上問題の無い場合。
Ｃ：印字の一部又は全面にはっきりとした欠損又ははっきりとした印字濃度の低下が観察される場合。
Ｄ：印字がほぼ消失する場合。
【０１０１】
「耐擦過性」
印字品質評価試験と同様に印字を行い、得られた印字サンプルの印字部分を、人差し指の腹で３０回強く擦り、印字サンプルの耐油性を以下の基準で評価した。評価結果がＡ又はＢであることが望まれる。
【０１０２】
「耐擦過性評価基準」
Ａ：印字の欠損又は印字の濃度低下が全く観察されない場合。
Ｂ：印字の一部に微細な欠損もしくは僅かな印字濃度の低下が観察されるが、実用上問題の無い場合。
Ｃ：印字の一部又は全面にはっきりとした欠損又ははっきりとした印字濃度の低下が観察される場合。
Ｄ：印字がほぼ消失する場合。
【０１０３】
「密着性」
印字品質評価試験と同様に印字を行い、得られた印字サンプルの印字部分に、セロテープ（登録商標、ニチバン株式会社）を貼り付け、９０度方向に引き剥がし、印字サンプルの密着性を以下の基準で評価した。評価結果がＡ又はＢであることが望まれる。
【０１０４】
「密着性評価基準」
Ａ：印字の欠損又は印字の濃度低下が全く観察されない場合。
Ｂ：印字の一部に微細な欠損もしくは僅かな印字濃度の低下が観察されるが、実用上問題の無い場合。
Ｃ：印字の一部又は全面にはっきりとした欠損又ははっきりとした印字濃度の低下が観察される場合。
Ｄ：印字がほぼ消失する場合。
【０１０５】
【表５】
2020069722.tif 000007
【０１０６】
【表６】
2020069722.tif 000008
【０１０７】
＜評価結果の考察＞
表５〜表６の結果より、実施例１〜実施例１１の熱溶融転写型インクリボンは、いずれの評価項目に関しても「Ａ」評価または「Ｂ」評価であった。
【０１０８】
また、インク層の熱可塑性樹脂として、グリシジル（メタ）アクリレート系共重合樹脂に加え、さらに追加的に塩化ビニル−酢酸ビニル−ビニルアルコール三元共重合体樹脂または飽和ポリエステル樹脂を使用している実施例１〜３及び実施例５の熱溶融転写型インクリボンは、グリシジル（メタ）アクリレート系共重合樹脂だけを使用している実施例６の熱溶融転写型インクリボンに比べて、耐アルコール性の評価に関してより優れていることがわかる。
【０１０９】
また、インク層にシランカップリング剤をさらに添加した実施例４の熱溶融転写型インクリボンは、シランカップリング剤とインク中のグリシジルメタクリレート系共重合樹脂とが反応すること等により印字物の耐熱性が向上するため、耐熱性の評価に関して実施例の中で唯一「Ａ」評価となったことがわかる。
【０１１０】
また、実施例７〜９の熱溶融転写型インクリボンを互いに比較すると、オーバーコート層に無水マレイン酸アクリル変性ポリプロピレン樹脂よりも無水マレイン酸アクリル変性ポリエチレン樹脂を使用したほうが、印字感度、耐アルコール性、耐油性、密着性の評価に関してより優れていることがわかる。また実施例７、１０及び１１の熱溶融転写型インクリボンを互いに比較すると、オーバーコート層への無水マレイン酸アクリル変性ポリオレフィン樹脂の添加量が少なくなると、耐アルコール性や密着性の評価が次第に低下する傾向があることがわかる。
【０１１１】
他方、比較例１の熱溶融転写型インクリボンは、インク層においてグリシジル（メタ）アクリレート系共重合樹脂に代えて比較的箔切れ性が良いとされているポリスチレン樹脂を添加した例であるが、熱溶融転写により印字物が得られるものの、印字物の発色が十分でなく、しかも印字物の一部に明確はっきりと面状剥離が発生し、印字品質がＣ評価となり、さらに印字画像の耐アルコール性や耐油性の性能も充分ではなくそれぞれＣ評価となった。
【０１１２】
また、比較例２の熱溶融転写型インクリボンは、インク層の熱可塑性樹脂成分として、グリシジル（メタ）アクリレート系共重合樹脂を使用せずに、塩化ビニル−酢酸ビニル−ビニルアルコール三元共重合体樹脂を使用したので、インク層の箔切れ性が大幅に低下し、熱溶融転写により印字物が得られなかったため、印字品質が「Ｄ」評価であった。
【０１１３】
比較例３の熱溶融転写型インクリボンは、オーバーコート層に飽和ポリエステル樹脂を全く含有させなかったため、印字物の一部にはっきりと面状剥離が発生し、印字品質が「Ｃ」評価となった。その反対に、比較例４の熱溶融転写型インクリボンは、オーバーコート層に無水マレイン酸アクリル変性オレフィン樹脂を全く含有させなかったため、印字物の一部にはっきりと印字カケが発生し、印字品質が「Ｃ」評価となり、さらに印字物の耐アルコール性も不充分となり「Ｃ」評価であった。
【０１１４】
また、比較例５の熱溶融転写型インクリボンは、オーバーコート層において飽和ポリエステル樹脂に代えて粘着剤として周知のテルペンフェノール樹脂を使用したので、印字品質及び印字感度に関しては問題が無いものの、印字物の耐アルコール性と耐油性とが著しく低いため「Ｄ」評価であり、耐熱性、耐擦過性も充分ではなく「Ｃ」評価であった。なお、比較例６の熱溶融転写型インクリボンは、オーバーコート層を設けていないので、熱溶融転写により印字物が得られなかった。
【産業上の利用可能性】
【０１１５】
本発明の熱溶融転写型インクリボンは、様々な材質の包装材料に高精細の印字を高速で実施可能であり、包装材料表面に良好な耐擦過性や密着性を示す印字物を与えることができ、しかも、耐熱性、耐アルコール性及び耐油性にも優れた印字物を与えることができるので、特に、各種食品包装材に対する賞味期限表示や内容物表示の印字用途に有用である。
【符号の説明】
【０１１６】
１  フィルム基材層
２  転写制御層
３  インク層
４  オーバーコート層
５  耐熱滑性層
１０  熱溶融転写型インクリボン
【図１】
2020069722.tif 000009
【図２】
2020069722.tif 000010